"建造物の部屋の壁または天井のための建築部材として利用されるように構成される内面パネルであって、前記内面パネルは、2つの側面を有する基材マットであって、前記基材マットの2つの側面のうちの少なくとも1つは、部屋の内部に面して適合される、基材マットと、部屋の内部に面するように配置される前記基材マットの少なくとも側面に結合される表面材料であって、前記表面材料は、ポリ塩化ビニルを含まないポリマーを含む、表面材料と、を含む、内面パネル。前記表面材料がコポリマーを含む、請求項1に記載の内面パネル。前記表面材料が、ポリオレフィンコポリマーおよびポリエステルコポリマーからなる群の部材を含む、請求項2に記載の内面パネル。前記表面材料が、ポリエチレンコポリマーおよびポリプロピレンコポリマーからなる群から選択されるポリオレフィンコポリマーを含む、請求項3に記載の内面パネル。前記表面材料が、2~10ミクロンの範囲のエンボス加工されていない厚さを有する、請求項4に記載の内面パネル。部屋の内部に曝露される前記表面材料の表面が、2~10ミクロンの範囲の粗度を有するテクスチャパターンを有する、請求項5に記載の内面パネル。前記テクスチャパターンが、無方向性かつ不連続である、請求項5に記載の内面パネル。部屋の内部に曝露される前記表面材料の表面が、4~8ミクロンの範囲の粗度を有するテクスチャパターンを有する、請求項5に記載の内面パネル。前記表面材料が85より大きい光の反射率を有する、請求項8に記載の内面パネル。光学顕微鏡下での表面材料の検査であるASTM試験法D2486に従った5,000回の洗浄サイクルに供された前記表面材料の洗浄耐性が、前記表面材料のテクスチャパターンのピークにおける偶発的な小さな破壊点のみを示す、請求項9に記載の内面パネル。従って、PVCを含有する面を備えるパネルに関連する環境問題を有さず、いくつかの点において現在利用可能な典型的なPVC表面のパネルよりも少なくとも優れている特性および特徴を有する、天井タイルなどの利用可能な内面パネルについての必要性が存在している。本発明の選択された態様の例の基本的な理解を提供する目的のために以下に本発明の例の簡単な要旨を記載する。その要旨は、本発明の態様または実施形態の全ての広範囲の概説を構成しているわけではない。その要旨は本発明の重要な態様を特定することを意図するものでもなく、本発明の範囲を正確に説明するものでもない。その要旨の唯一の目的は、要旨に続く本発明のより詳細な説明の導入として簡略化した形態で本発明の選択された概念を提示することである。本発明の一態様によれば、PVC材料を含まず、その他に望ましい特性を有する天井タイルなどの内面パネルが提供される。特定の実施形態において、そのパネルは、学校、家庭および商業用台所および医療施設に存在するような環境における設置に適切である特性を有する。本発明の別の態様によれば、天井タイルなどの内面パネルは、基材マットまたはコアと、その基材マットに結合されるポリオレフィンまたはポリエステルポリマーもしくはコポリマーの表面材料とを備える。表面材料が製造され得るポリオレフィンの例には、薄いシートまたはフィルムに形成されるポリエチレンおよびポリプロピレンポリマーおよびコポリマーが含まれる。本発明のさらなる態様によれば、表面材料は柔軟性がありながら、PVCを含有する表面材料のものより優れた紫外線に対する耐性および洗浄性を示す。本発明のさらに別の態様によれば、内面パネルは審美的に美しく、これに関してPVCを含まない材料は好ましい厚さ、不透明度および表面粗度および無方向性かつ不連続であるテクスチャパターンを有する。PVCを含まない表面材料が白い本発明の一実施形態において、表面材料は好ましい光の反射率を有する。本発明のなおさらなる態様によれば、PVCを含まない表面材料は、降伏点伸びに関して比較的低い値により反映されるように緊張下で顕著な変形に耐えるのに十分剛性である。さらに、表面材料は非常に低い異方性を有する。すなわち、表面材料は、異なる方向におけるその物理特性の最小の相違および良好な寸法安定性を示す。本発明の上述および他の態様は、本発明に関する当業者により、添付の図面に対する参照に従う本発明の態様の実施例および実施形態の詳細な説明から明らかとなるであろう。本発明の1つ以上の態様を組み込んでいる実施形態の例を、一部の場合、添付の図面を参照して以下に記載する。それらの例は本発明を限定するものと意図されるべきではない。従って、例えば、一部の場合において、一態様または実施形態を参照して記載された本発明の1つ以上の例は他の態様および実施形態に利用されてもよい。さらに、特定の専門用語は、本明細書において便宜上のみのために使用され、本発明を限定するものと見なされるべきではない。図1は、本発明の態様に従って製造された、全体を10で示す、内面パネルの一例の断面図の顕微鏡写真である。内面パネルは、壁または天井、例えば建造物の部屋の天井タイルのための建築部材として利用されるように構成される。パネル10は、基材マットまたはコア12と、PVC材料を含まず、表面材料14の下面と基材マット12の上面との間の接触面16にて接着剤により基材マット12に結合される表面材料14とを備える。表面材料14は時々、フィルムまたはスクリムと称される。基材マット12は種々の材料のうちの任意の1つを含んでもよい。従って、天井タイルとして利用される場合、基材マットは、例えば、石膏ベースの材料、鉱物繊維ベースの材料、繊維ガラスベースの材料またはセルロース繊維もしくはパーライトから製造された材料またはそのような材料の複合物もしくは積層物を含んでもよい。当業者に周知のように、基材マットを製造するためのプロセスは典型的に、いくらか粗いまたは不均一である基材マットの表面を生じる。本発明に従って利用される表面材料はPVCを含まない。すなわち、表面材料は、中間体、可塑剤または他のもののいずれかとしてポリ塩化ビニル関連化合物を含まない。従って、表面材料14はPVCを含有する材料に存在する環境的に問題のある特性を有さない。本発明に一態様によれば、表面材料14はポリオレフィンコポリマーを含む。表面材料として利用され得るポリオレフィンの例には、ポリエチレンおよびポリプロピレンの両方のポリマーおよびコポリマーが含まれる。典型的には、表面材料は、従来のプロセスを用いて穴のあいていないシートまたは織物として製造される。ポリビニル関連化合物を含まないポリエステルなどの熱可塑性物質または熱硬化性樹脂材料が表面材料として使用されてもよいこともまた意図される。図1の実施形態において、PVCを含まないフィルム14は、当業者に公知の方法で接着剤により基材マット12に積層または結合されて示される。しかしながら、基材マット12およびフィルム14は、溶剤結合、超音波結合および熱結合などの接着結合に加えて任意の適切な技術により互いに結合されてもよい。図1に例示するように、高スポットまたはピーク20および低スポットまたは谷22を含む、テクスチャ加工された、優先的には無方向性のパターンが、PVCを含まないフィルム14の上面に与えられる。テクスチャパターンは、当業者に周知の他の方法が利用されてもよいが、例えばエンボス加工を適用することによりポリオレフィンおよびポリエステルシートまたは織物に付与されてもよい。テクスチャパターンは、2~10ミクロンの範囲、好ましくは4~8ミクロンの範囲のパターン深さまたは表面粗度を有するべきであることが判明されている。これらの範囲におけるパターン深さは典型的に、下層の基材マットの表面の粗さをマスクするかまたは覆い、一方でそれと同時に、フィルム14の表面の審美的に美しい外観を損なうほど大きなテクスチャまたは粗さを有さない。さらに、テクスチャパターンは好ましくは、無方向性で、かつ不連続である。すなわち、テクスチャパターンは、多かれ少なかれ断続的で、ランダムな構造であり、任意の特定の方向に配向もされず、連続的なパターンでもない。指定した範囲のパターン深さを収容するために、フィルム14の厚さは2~10ミクロンの範囲であり、好ましくは4~6ミクロンの範囲である。以前の段落で説明した表面材料14の特徴を、従来技術に従うPVCを含有する表面材料を備えた内面パネルにより示された対応する特性と比較する。全体を30で表した、従来技術の種類のパネルを図2に示す。パネル30は、図1の基材マット12のような基材マット32を備え、それは接着剤36を用いてPVCを含有する表面材料34に結合される。表面材料34の表面は、図1のPVCを含まない表面材料14のピーク20および谷22より著しくより強調されたピーク40および谷42を含むテクスチャパターンを備える。さらに、それらは、表面材料の底面と基材マット32の上面との間に開口空間を生じる表面材料34において複数の上を向いている、強調されたピーク40および谷42に関連する。それらの開口空間は、図2において、ピーク40の下の暗い領域として現される。開口空間の存在は、特にそれらが以下に説明するようにPVCを含有する表面材料34の洗浄性scrubbabilityに対して影響を与え得ることに関して望ましくない場合がある。一般に、一度基材マット12に結合されたPVCを含まないフィルム14のより平坦な構造の方が、基材マットに結合した後のPVCを含有するフィルム24のより分断的な構造より好ましい。これに関してフィルム14および34の相違が、本発明に従う図1のPVCを含まないフィルム14と、従来技術に従う図2のPVCを含有するフィルム34との比較から見られ得る。白い表面材料が望まれる以外の場合、適切な染料および色素が、表面材料の製造の間、ポリマー材料に加えられてもよい。白い表面が利用される場合、表面材料の製造は、例えば、充填材としてタルクおよび適切な量の酸化チタンの添加などの当業者に周知の方法でなされ、それによって、基材マット12への結合後、表面材料14は、78より高い、好ましくは85より高い光の反射率LR値と一致する白色度を有する。すなわち、表面材料14は、それに方向付けられ、衝突する光の78より多く、好ましくは85より多くを反射する。基材マット12への表面材料14の結合または積層の間、表面材料14はひだ状になりやすい。この望ましくない作用を回避するために、表面材料は、当業者に周知のTAPPI法により測定して、50未満の降伏点引張伸び値を有する表面材料により反映されるように、緊張下で顕著な変形に耐えるのに十分な剛性であるべきである。表面材料14は最小限のみの異方性であるように製造される。すなわち、表面材料の物理的性質は、材料にわたって任意の方向において実質的に同様である。結果として、基材マット12への表面材料14の積層が促進される。さらに、例えば、パネルの音響品質を増加させる目的のために、パネル10に孔があけられるならば、最小限で異方性である表面材料は、その穿孔が伸びる傾向に対して抵抗性がある。表面材料14が、華氏ゼロ~200度の範囲において良好な寸法安定性を有することもまた重要である。すなわち、表面材料の寸法はその温度範囲にわたって実質的に一定のままであるべきである。実質的な寸法変化は表面材料においてひだの形成、基材マットの屈曲および/または基材マットからの表面材料の層間剥離を生じ得る。本発明の内面パネルは紫外線UVの作用に対して優れた耐性を有する。これに関して、本発明のポリオレフィンフィルムのUV耐性を、紫外線の損傷させる力の実験室シミュレーションを構成する、QUV加速風化AcceleratedWeather試験の手順に従って評価した。具体的には、フィルムのUV抵抗性を、0.70W/m2/nmの設定でQUV加速風化試験装置モデルQUV/seにおいて実施した。その試験装置において紫外線に500時間曝露した後、本発明のポリオレフィンフィルムの実施形態は視覚的な色の変化を示さなかった。比較として、ポリオレフィンフィルムと同じ方法で試験したPVCを含有するフィルムのサンプルは、紫外線への300時間のみの曝露後、顕著に暗くなり、フィルムの表面パターンの変化を示した。さらに、本発明のポリオレフィンフィルムのLR値は、PVCを含有するフィルムについての同じパラメータの値のものより紫外線曝露下で顕著な分解をほとんどしなかった。上記に示したように、フィルムのLR値はフィルムの白色度または輝度を示す。紫外線に対する本発明のポリオレフィンフィルムの優れた反応は予期しないものであった。本発明の内面パネルはまた、優れた洗浄性または耐摩耗性scrubresistanceを有する。本発明のポリオレフィンフィルムの耐摩耗性を、裸眼によるフィルムの外観のいずれかの視覚差を示すように、およびフィルムを洗浄した後、光学顕微鏡下でフィルムにおけるテクスチャパターンのピークにおける破壊点の存在を測定するように改変したASTM試験法D2486に従って評価した。この手順に従って、5,000回の洗浄サイクルの後、本発明のポリオレフィンフィルムは、光沢の一部の損失を除いて裸眼による視覚差を示さず、光学顕微鏡下での検査時に、フィルムのテクスチャパターンのピークにおいて偶発的な小さな破壊点のみを示したことが明らかになった。比較として、ポリオレフィンフィルムと同じように試験したPVCを含有するフィルムは、1,400回のみの洗浄サイクルの後、フィルムのテクスチャパターンのピークにおいて裸眼により破壊が見えた。フィルム34のピーク40の下のPVCを含有するフィルムにおける開口空間の存在は、テクスチャパターンのピークの破壊の発生に影響を与えるかもしれない。すなわち、図1から見られ得るように、フィルム14の表面粗度は、フィルムの厚さより実質的に大きくないが、図2から見られ得るように、反対のことがフィルム34に当てはまることが明らかとなる。開口空間上に位置するピーク40の大きさにより反映されるように、フィルム34のより大きな粗度は、ピーク40に位置するフィルムの部分を、洗浄作用により、フィルムがそれらの位置において破壊する傾向になる程度まで曲げ得るか、または不安定にさせ得るかもしれない。また、本発明のポリオレフィンコポリマーフィルムは、従来技術のPVCを含有するフィルムより大きな程度の潤滑性を示し、その特性は洗浄試験に対するポリオレフィンフィルムの良好な反応に起因し得る。いずれにしても、洗浄に対するその反応に関して本発明のポリオレフィンフィルムの優位性は予期しないものであった。"